(57)【要約】【課題】安価で、隠蔽性、白色性に優れかつ良好な機械強度を有する、トランプやキャッシュカード、クレジットカード、ＩＣカードに好適な高隠蔽ポリエステルシートを提供する。【解決手段】白色着色剤を含有し、厚みが５〜５０μｍである白色ポリエステル層（Ａ）と、黒色着色剤を０．００１〜０．１重量％と白色着色剤を含有するポリエステル層（Ｂ）を少なくとも２層以上積層したシートにおいて、シート全体の白色着色剤含有量が式（１）を満たし、かつ光線透過率が５％以下であることを特徴とする高隠蔽ポリエステルシート。２７００／２０ｂ＜ａ≦２７００／１．５ｂ  （１）ａ：白色着色剤の含有量（重量％）ｂ：高隠蔽ポリエステルシートの厚み（μｍ）  また、本発明の高隠蔽ポリエステルシートは、白色ポリエステル層（Ａ）及びポリエステル層（Ｂ）が含有している白色着色剤が酸化チタンであることが好ましい。【選択図】なし【特許請求の範囲】
【請求項１】
白色着色剤を含有し、厚みが５〜５０μｍである白色ポリエステル層（Ａ）と、黒色着色剤を０．００１〜０．１重量％と白色着色剤を含有するポリエステル層（Ｂ）を少なくとも２層以上積層したシートにおいて、シート全体の白色着色剤含有量が式（１）を満たし、かつ光線透過率が５％以下であることを特徴とする高隠蔽ポリエステルシート。
２７００／２０ｂ＜ａ≦２７００／１．５ｂ  （１）
ａ：白色着色剤の含有量（重量％）
ｂ：高隠蔽ポリエステルシートの厚み（μｍ）
【請求項２】
白色ポリエステル層（Ａ）及びポリエステル層（Ｂ）が含有している白色着色剤が酸化チタンであることを特徴とする請求項１又は２に記載の高隠蔽ポリエステルシート。
【請求項３】
請求項１〜３のいずれかに記載の高隠蔽ポリエステルシートよりなるトランプ、キャッシュカード、クレジットカード、ＩＣカード。
【発明の詳細な説明】
【技術分野】
【０００１】
本発明は、ポリエステル樹脂よりなる高隠蔽ポリエステルシートに関する。より詳しくは、隠蔽性、白色性に優れかつ良好な機械強度を有する、トランプやキャッシュカード、クレジットカード、ＩＣカードに好適な高隠蔽ポリエステルシートに関する。
【背景技術】
【０００２】
トランプや各種カードには、裏面の表示が透けない程度の高隠蔽性と、使用時や持ち運ぶ際に想定される落下や折り曲げに対する強度が必要とされ、カードの主原料として、塩化ビニル樹脂が使用されている。また、隠蔽性を有する着色剤としては酸化チタンが利用されている。近年、塩化ビニル樹脂は燃焼時における猛毒のダイオキシン類が発生する疑いがあり、その使用量が減少する傾向にある。その代替として、ポリエチレンテレフタレ−トを代表とするポリエステルシートがあり、燃焼時にダイオキシン類を発生することはなく、しかも耐熱性、印刷の光沢性と鮮明性、腰の強さの点で優れており、印刷材料や情報記録材料としての使用範囲を拡大しつつある。
【０００３】
このポリエステルシートをトランプや各種カードとして使用する際、必要となる白色性と隠蔽性を付与する方法として、フィルム中に微細空洞を分散させる方法と白色顔料を添加する方法が検討されてきた。例えば、特許文献１では、微細空洞の分散により白色性・隠蔽性を付与したフィルムを記録材料としての利用することが検討されている。しかし、この方法により白色性や隠蔽性を付与されたフィルムにおいては、空洞の存在に起因する強度低下やしわの発生といった機械的性能の低下が避けられず、その空洞含有量には自ずと上限があった。このため、この方法により得られるフィルムで上記用途に用いるに十分な白色性や隠蔽性を有したものは得られておらず、白色顔料を添加する方法との併用が必要であった。
【０００４】
白色顔料を添加して隠蔽性を付与する方法として、例えば特許文献２などでは、炭酸カルシウム、硫酸バリウム、二酸化チタンなどの白色顔料をフィルム中に含有させている。しかしながら、炭酸カルシウムや硫酸バリウムは基材ポリエステルとの屈折率差が小さいため、十分な隠蔽力を発揮させるには多量の粒子を添加せざるをえなかった。このため、コストの上昇やフィルム強度の低下などの問題点が未解決であり、未だ十分なものが得られていない。これに対して、二酸化チタンは高い屈折率による光散乱能力を有するため、フィルム中に少量含有させることにより高い隠蔽性を発現させることが可能であり、二酸化チタンの使用が広く検討されている。しかしながら、二酸化チタンのみにより、トランプやカード程度の厚みでの裏面表示の透過を抑制するためには、多量の二酸化チタン粒子を添加する必要があるため、シートの機械強度が低下し使用時や持ち運ぶ際に想定される落下や折り曲げに耐えられないという問題があった。また、二酸化チタンは非常に高価であり、二酸化チタンの多量添加は最終製品価格の大幅なアップにつながり、安価な用途への展開を妨げてきた。
【０００５】
【特許文献１】特開平９−３１２２９号公報
【特許文献２】特開平８−２４４１８８号公報
【発明の開示】
【発明が解決しようとする課題】
【０００６】
本発明の目的は、上記従来技術の欠点を解消し、安価で、隠蔽性、白色性に優れかつ良好な機械強度を有する、トランプやキャッシュカード、クレジットカード、ＩＣカードに好適な高隠蔽ポリエステルシートを提供することにある。
【課題を解決するための手段】
【０００７】
本発明者らは上記の課題を解決すべく鋭意検討した結果、白色着色剤と少量の黒色着色剤を併用することで、極めて少量の配合量で高い隠蔽性を付与でき、しかもポリエステルシートの諸特性を損なうことがないことを見出し、本発明に到達した。
【０００８】
すなわち本発明は白色着色剤を含有し、厚みが５〜５０μｍである白色ポリエステル層（Ａ）と、黒色着色剤を０．００１〜０．１重量％と白色着色剤を含有するポリエステル層（Ｂ）を少なくとも２層以上積層したシートにおいて、シート全体の白色着色剤含有量が式（１）を満たし、かつ光線透過率が５％以下であることを特徴とする高隠蔽ポリエステルシート。
２７００／２０ｂ＜ａ≦２７００／１．５ｂ  （１）
ａ：白色着色剤の含有量（重量％）
ｂ：高隠蔽ポリエステルシートの厚み（μｍ）
【０００９】
また、本発明の高隠蔽ポリエステルシートは以下の態様をとることが好ましい。
【００１０】
白色ポリエステル層（Ａ）及びポリエステル層（Ｂ）が含有している白色着色剤が酸化チタンである。
【発明の効果】
【００１１】
本発明の高隠蔽ポリエステルシートは、隠蔽性のある着色剤の配合量を極力少なくすることで、安価で、隠蔽性、白色性に優れかつ良好な機械強度を有し、トランプやキャッシュカード、クレジットカード、ＩＣカードに好適である。
【発明を実施するための最良の形態】
【００１２】
本発明の高隠蔽ポリエステルシートは、白色ポリエステル層（Ａ）とポリエステル層（Ｂ）とからなる。
【００１３】
本発明において、各層を構成するポリエステルとは、テレフタル酸、イソフタル酸、ナフタレンジカルボン酸のごとき芳香族ジカルボン酸又はそのエステルと、エチレングリコール、１，４−シクロヘキサンジメタノール、ジエチレングリコール、１，４−ブタンジオール、ネオペンチルグリコールのごときグリコールとを重縮合させて製造されるポリエステルである。これらのポリエステルは、芳香族ジカルボン酸とグリコールとを直接エステル化反応させた後重縮合させる方法のほか、芳香族ジカルボン酸のアルキルエステルとグリコールとをエステル交換反応させた後重縮合させるか、あるいは芳香族ジカルボン酸のジグリコールエステルを重縮合させるなどの方法によって製造することができる。かかるポリエステルの代表例として、ポリエチレンテレフタレート、ポリブチレンテレフタレートあるいはポリエチレン−２，６−ナフタレートなどが挙げられる。このポリエステルはホモポリマーであってもよく、第三成分を共重合したものであっても良い。
【００１４】
また、このポリエステルの中には公知の各種添加剤、例えば、酸化防止剤、帯電防止剤、蛍光増白剤などが添加されていても良い。本発明におけるポリエステルシートとしては、耐水性、耐久性、耐薬品性などに優れているポリエチレンテレフタレートが好ましい。
【００１５】
本発明の白色ポリエステル層（Ａ）の厚みが５〜５０μｍであることが好ましく、さらには８〜４５μｍであることが好ましい。厚みが５μｍ未満では高隠蔽ポリエステルシートの白色度が低下し８０％未満となり、シートカラーは白色とは言えなくなるため、印刷後のカラーへ影響を与える恐れがある。また、厚みが５０μｍこえると高隠蔽ポリエステルシートの白色度は９５％程度で変化なくなり、単に白色着色剤含有量が多くなりコスト
アップにつながってしまう。
【００１６】
本発明のポリエステル層（Ｂ）における黒色着色剤の含有量は、０．００１〜０．１重量％であることが肝要であり、さらに０．００１〜０．０５重量％であることが好ましい。含有量が０．００１重量％未満では、白色着色剤との併用による隠蔽効果や白色着色剤の含有量の低減効果が得られず、０．１重量％を超えると高隠蔽ポリエステルシートの白色度が８０％未満となり、シートがグレーに着色する。
【００１７】
また、本発明の高隠蔽ポリエステルシートにおける白色着色剤の含有量は式（１）を満たすことが肝要である。
２７００／２０ｂ＜ａ≦２７００／１．５ｂ  （１）
ａ：白色着色剤の含有量（重量％）
ｂ：高隠蔽ポリエステルシートの厚み（μｍ）
２７００／２０ｂ≧ａである場合、高隠蔽ポリエステルシートの隠蔽性が低下し、光線透過率が５％を超えてしまうばかりでなく、白色度も８０％以下となる。また、ａ＞２７００／１．５ｂである場合、白色着色剤の含有量が多くなるため、シートの機械強度低下やコストアップが問題となる。特に２７００／１０ｂ＜ａ≦２７００／２．０ｂの場合、隠蔽性と白色度のバランスがよく好ましい。
２７００／２０ｂ≧ａである場合、高隠蔽ポリエステルシートの着色が起こり、白度が８０％未満となる。また、ａ＞２７００／１．５ｂである場合、白色着色剤の含有量が多くなるため、シートの機械強度低下やコストアップが問題となる。
【００１８】
また、本発明の高隠蔽ポリエステルシートの光線透過率は５％以下であることが肝要である。光線透過率が５％を超えると、シートに両面印刷を施した場合、裏面の模様が透けて表示を正確に読み取ることができない。また、カードの内部情報が漏洩する可能性があり隠蔽性が不十分となる。
【００１９】
本発明で層（Ａ）と層（Ｂ）の双方に含有される白色着色剤はとしては、二酸化チタン、酸化亜鉛などが挙げられ、特に白度および隠蔽性の点からに二酸化チタンが好ましい。また、二酸化チタンにはアナターゼ型とルチル型の異なる結晶構造を有するものがあるが、どちらを使用してもかまわない。
【００２０】
本発明の層（Ｂ）に含有される黒色着色剤としては、カーボンブラックやアセチレンブラックなどが挙げられるが、隠蔽性やコストの観点からカーボンブラックが好ましい。
【００２１】
また、高隠蔽ポリエステルシート中の白色ポリエステル層（Ａ）には、滑り性を付与するために、無機または有機の粒子や有機易滑剤を必要に応じて含有させてもよい。本発明で使用可能な粒子としては、上記二酸化チタンとカーボンブラックのほか、シリカ、カオリナイト、タルク、炭酸カルシウム、ゼオライト、アルミナ、硫酸バリウム、架橋ポリスチレンが例示されるが、特に限定されるものではない。
【００２２】
また、白色ポリエステル層（Ａ）には、スクラッチ防止や溶剤印刷性の改善のために、ポリオレフィン、変性オレフィン、ポリエステル系エラストマー、スチレン系エラストマーなどを配合してもよい。
【００２３】
また、前述の着色剤などを含有させる方法としては、各種の方法を用いることができる。その代表的な方法としては、ポリエステルに添加し、溶融混練する方法や着色剤などを多量に添加したマスターペレットを製造し、着色剤を含有しないポリエステルと溶融混練し、所定量の添加物を含有させる方法がある。
【００２４】
本発明の高隠蔽ポリエステルシートの製造方法は任意であり、特に制限されるものではないが、例えば前述の組成からなる混合物を溶融させシート状に共押出し成形するという一般的な方法を用いることが出来る。また、白色ポリエステル層（Ａ）シート及びポリエステル層（Ｂ）をそれぞれ単独に共押出し成形したシートをバインダーなどによって、後加工により積層する方法を用いることもできる。
【００２５】
このようにして得られた高隠蔽ポリエステルシートは、白色着色剤による高い白色性を有する層と白色着色剤・黒色着色剤による極めて高い隠蔽性を備えつつ、優れた機械強度を有している。
【００２６】
また、本発明の高隠蔽ポリエステルシートにおいて、そのいずれか一方または両方の表面に塗布層を有していても構わない。塗布層を設けることにより、帯電防止性の付与や印刷時のシートの滑り性を改善することができる。塗布層を構成する帯電防止剤としては、アニオン系、カチオン系、ノニオン系などが挙げられるが、性能の安定性からアニオン系が好ましい。また、滑り性改善剤としては、シリコーンが挙げられる。
【００２７】
塗布層を設ける方法としては、ロールコーター方式や噴霧方式など通常用いられている方法が適用できる。塗布する段階としては、押出し成形直後に塗布する方法がある。
【実施例】
【００２８】
次に本発明の実施例および比較例を示す。まず、測定・評価方法を以下に示す。
【００２９】
（１）ポリエステルの固有粘度：フェノール６０重量％とテトラクロロエタン４０重量％の混合溶媒に、原料ポリエステルおよび成形後の高隠蔽ポリエステルシートを溶解し、３０℃にて測定した。
【００３０】
（２）厚み：（株）ミツトヨ製マイクロメータ（ＳＰＭ２−２５ＤＭ）によりシートの任意の点を１０点測定し、その平均値を厚みとした。
【００３１】
（３）白色度：日本電色工業（株）製測色色差計（ＺＥ−２０００、光源はＣ、２度視野）を用いて色差を測定した。フィルムの白色度はＬ値（％）を用いて、８０％以上の場合を白色度良好で○とし、８０％未満である場合を白色度不足で×とした。
【００３２】
（４）隠蔽性：日本電色工業（株）製濁度計（ＮＤＨ２０００、光源はＣ）を用いて、各シートの全光線透過率を測定した。この値が５％以下である場合を○、５％を超える場合を×とした。
【００３３】
（５）衝撃強度：−１０℃±２℃の条件下で、シート上５０ｃｍの高さから重量２００ｇの鉄球を落下させた。この際、割れない（変形及び単に穴が開く場合も含む）場合を衝撃強度良好とし○、ヒビ割れた場合を衝撃強度不足とし×とした。
【００３４】
（６）総合評価
各シートの白色度、隠蔽性、衝撃強度などを評価し、全てを満足しているものを○とし、それ以外を×とした。
【００３５】
（ポリエステル層（Ｂ）における黒色着色剤の含有量による影響の検討）
〔実施例１〕
（マスターペレットの調整）
原料として、常法により得られた固有粘度０．８０ｄｌ／ｇのポリエチレンテレフタレ
ート樹脂（三井化学製  ＳＥ０３０Ｆ）４０重量％に平均粒径０．２６μｍのルチル型二酸化チタン粒子６０重量％を混合したものをベント式二軸押し出し機に供給して予備混練りした。この溶融樹脂を連続的にベント式同方向二軸混練り機に供給、混練りして押出し、得られたストランドを冷却、切断して二酸化チタン６０％含有マスターペレットを調製した。次に、固有粘度０．８０ｄｌ／ｇのポリエチレンテレフタレート樹脂（三井化学製
ＳＥ０３０Ｆ）９９．５重量％にカーボンブラック０．５重量％を混合したものをベント式二軸押し出し機に供給して予備混練りした後、溶融樹脂を連続的にベント式単軸混練り機に供給、混練りしてカーボンブラック０．５重量％マスターペレット（Ｂ）を調製した。
【００３６】
（シートの作製）
メイン押出し機に固有粘度０．８０ｄｌ／ｇのポリエチレンテレフタレート樹脂（三井化学製  ＳＥ０３０Ｆ）９３．７重量％と上記の二酸化チタン６０重量％含有マスターペレット３．８重量％及び上記のカーボンブラック０．５重量％含有マスターペレット６．０重量％を供給し、サブ押出し機に固有粘度０．８０ｄｌ／ｇのポリエチレンテレフタレート樹脂（三井化学製  ＳＥ０３０Ｆ）５８．３重量％と上記の二酸化チタン６０重量％含有マスターペレット４１．７重量％を供給し、フィードブロックを用いてメイン押出し機より押出される組成からなる層（層（Ｂ））とサブ押出し機から押出される組成からなる層（層（Ａ））を層（Ａ）／層（Ｂ）／層（Ａ）の順に積層した。これを２５℃に調温した冷却ロール上にＴダイより共押出し高隠蔽ポリエステルシートを得た。なお、各押出機の吐出量はシート厚みが約２００μｍとなり、Ａ層の厚みが約８μｍとなるよう調製した。
【００３７】
〔実施例２〜５、比較例１〜６〕
実施例１におけるメイン押出し機及びサブ押出し機への供給樹脂組成を表１のようになるよう調整し、シート厚みも表１のようになるよう調節して高隠蔽ポリエステルシートを得た。
【００３８】
【表１】
2005081576.tif 000002
【００３９】
上記より、黒色着色剤の含有量による影響は以下のように結論することができる。実施例１〜５の高隠蔽ポリエステルシートは、本発明の請求項１記載の要件を満足しており、高い白色性・隠蔽性と良好な衝撃強度を保持する安価な高隠蔽ポリエステルシートを得ることができた。それに比べ、比較例１のように黒色着色剤を併用せずに光線透過率５％以下を達成するためには、多量の白色着色剤を含有する必要があり、衝撃強度が不足するばかりでなく、コストアップにもつながった。また、比較２，３，５のように黒色着色剤であるカーボンブラックの含有量が０．００１％未満の場合、全光線透過率が５％を超え、良好な隠蔽性が得られない。また、比較例４，６のようにカーボンブラックの含有量が０．１％超える場合、白度が８０％未満となり、高隠蔽ポリエステルシートのグレーに着色した。
【００４０】
（白色着色剤の含有量による影響の検討）
〔実施例６，７、比較例７〜９〕
実施例１におけるメイン押出し機及びサブ押出し機への供給樹脂組成を表２のように調整し、シート厚みも表３のようになるよう調節して高隠蔽ポリエステルシートを得た。
【００４１】
以上の方法で得られた高隠蔽ポリエステルシートの白度、隠蔽性及び衝撃強度について、前述した方法による測定・評価した結果を表２に示す。
【００４２】
【表２】
2005081576.tif 000003
【００４３】
上記より、高隠蔽ポリエステルシートにおける白色着色剤の含有量（ａ）による影響は以下のように結論することができる。実施例６，７の高隠蔽ポリエステルシートは、本発明の請求項１記載の要件を満足しており、高い白色性・隠蔽性と良好な衝撃強度を保持する安価な高隠蔽ポリエステルシートを得ることができた。それに比べ、比較例７，９のように２７００／２０ｂ≧ａとなる場合、全光線透過率が５％を超え、良好な隠蔽性が得られないばかりでなく、白色度も８０％未満となってしまう。また、比較例８のようにａ＞２７００／１．５ｂとなる場合、衝撃強度が不足するばかりでなく、白色着色剤を多量に含有するためコストアップにもつながった。
【産業上の利用可能性】
【００４４】
本発明の方法は特に工業分野での使用に適している。